(57)【要約】      （修正有）【課題】  排水に含まれる重金属を効果的に除去する経済性に優れた水質浄化材を提供する。【解決手段】  グリーンラストと共に、鉄フェライトおよび還元性鉄水酸化物の少なくとも何れかを含み、好ましくは、さらに貴金属を含有する還元性の鉄系沈澱物からなることを特徴とする還元性水質浄化材であって、好ましくは、全鉄に対する２価鉄の比〔Ｆｅ2+／全Ｆｅ〕が０.３以上である還元性の鉄系沈澱物からなり、スラリーの酸化還元電位（Ag/AgCl電極基準）が−５００ｍＶ〜−８００ｍＶであり、常温で使用することができる還元性水質浄化材。【選択図】  図１
2006289338.tif 000002
【特許請求の範囲】
【請求項１】
グリーンラストと共に、鉄フェライトおよび還元性鉄水酸化物の少なくとも何れかを含む還元性の鉄系沈澱物からなることを特徴とする還元性水質浄化材。
【請求項２】
グリーンラストと共に、鉄フェライトおよび還元性鉄水酸化物の少なくとも何れかを含み、さらに貴金属を含有する還元性の鉄系沈澱物からなることを特徴とする還元性水質浄化材。
【請求項３】
請求項２の還元性水質浄化材において、貴金属として金、銀、銅、ニッケル、コバルトの１種または２種以上を含有する還元性水質浄化材。
【請求項４】
全鉄に対する２価鉄の比〔Ｆｅ2+／全Ｆｅ〕が０.３以上である還元性の鉄系沈澱物からなる請求項１〜請求項３の何れかに記載する還元性水質浄化材。
【請求項５】
請求項１〜請求項４の何れかに記載する還元性鉄系沈澱物を水に分散したスラリーであって、その酸化還元電位がＡｇ/ＡｇＣｌ電極基準として−５００ｍＶ〜−８００ｍＶであり、スラリーのｐＨが７〜１１である還元性水質浄化材。
【請求項６】
排水等に含まれるセレン、銅、六価クロム、モリブデン、ホウ素、アンチモン、鉛、ヒ素、亜鉛、カドミウム、ニッケル、マンガン、フッ素、スズ、燐、コバルト等の重金属類、またはトリクロロエチレンやジクロロエチレンなどの有機塩素化合物の何れか１種または２種以上の除去に用いられる請求項１〜請求項５の何れかに記載する還元性水質浄化材。
【請求項７】
（イ）密閉混合槽において第一鉄塩含有水溶液にアルカリを添加して、アルカリ液性下で還元性鉄系沈澱物を生成させ、（ロ）この沈澱物スラリーを固液分離し、（ハ）分離した沈殿物を強アルカリ性に調整し、（ニ）この強アルカリ性沈澱物を上記密閉混合槽に戻し、第一鉄塩含有水溶液と混合してグリーンラストを主体とする沈澱物を生成させ、（ホ）沈殿物スラリーを密閉混合槽から抜き出し、固液分離して強アルカリ性化を経て再び密閉混合槽に戻す循環系の何れかの過程において、沈殿物スラリーと空気との接触面積を調整して鉄化合物の酸化を制御し、（ヘ）上記(ロ)から上記(ホ)の工程を繰り返すことによってグリーンラストを主体とする還元性鉄系沈澱物からなる還元性水質浄化材を製造する方法。
【請求項８】
請求項７の製造方法において、上記(イ)の工程でｐＨ８〜１１の液性下で鉄系沈澱物を生成させ、上記(ハ)の工程で沈殿物にアルカリを加えてｐＨ１１〜１３の強アルカリに調整し、全鉄に対する二価鉄の比（Ｆｅ2+／全Ｆｅ）が０.３以上、および酸化還元電位(Ag/AgCl電極基準)が−５００ｍＶ〜−８００ｍＶのグリーンラストを主体とする還元性鉄系沈澱物からなる還元性水質浄化材を製造する方法。
【請求項９】
（イ）水を不活性ガスで曝気して液中の酸素を除去し、（ロ）上記水に第一鉄塩と第二鉄塩を添加して、Ｆｅ2+／Ｆｅ3+＝２（モル比）の割合でＦｅ2+とＦｅ3+を含む水溶液にし、（ハ）この水溶液にアルカリを加え、水酸化物イオン／全Ｆｅ＝２（モル比）に調整し、（ニ）上記(イ)〜(ハ)の工程を密閉混合槽を用いた非酸化性雰囲気下で行い、（ホ）生成した沈澱物を密閉混合槽から抜き出して固液分離し、（ヘ）分離した沈殿物にアルカリを加えてｐＨ１１〜１３の強アルカリ性に調整し、（ト）この強アルカリ性沈澱物を密閉混合槽に戻して上記(ロ)の第一鉄塩水溶液に加え、非酸化性雰囲気下およびｐＨ８〜１１の液性下で沈殿物を生成させ、上記(ホ)〜(ト)の工程を空気界面との接触面積を調整しながら繰り返すことによって、全鉄に対する二価鉄の比（Ｆｅ2+／全Ｆｅ）が０.３以上、および酸化還元電位(Ag/AgCl電極基準)が−５００ｍＶ〜−８００ｍＶのグリーンラストを主体とする還元性鉄系沈澱物からなる還元性水質浄化材を製造する方法。
【請求項１０】
請求項７〜請求項９の何れかの製造方法において、密閉混合槽に、または密閉混合槽から抜き出した沈殿物スラリーないし沈殿物に、密閉雰囲気下で、貴金属塩類または貴金属微粒子を添加することによって、貴金属を含有し、グリーンラストを主体とする還元性鉄系沈澱物からなる還元性水質浄化材を製造する方法。
【発明の詳細な説明】
【技術分野】
【０００１】
本発明は、排水等に含まれる重金属類の除去効果と経済性に優れた水質浄化材に関する。より詳しくは、本発明は、常温で使用することができ、排水等に含まれる重金属類を効果的に除去する経済性に優れた水質浄化材とその製造方法に関する。
【背景技術】
【０００２】
排水中の重金属を除去する手段として、従来よく知られている方法は、排水に鉄化合物を加えて水酸化鉄沈澱を生成させ、この水酸化鉄沈澱に排水の重金属を取り込ませて澱物化する共沈法である。この方法は、５価ヒ素などについては有効であるが、６価クロム、６価セレン、３価ヒ素などについては除去効果がなく、また、澱物の脱水性が悪いために澱物処理の負担が大きいと云う問題がある。
【０００３】
一方、排水に還元剤を添加して上記重金属イオンを還元し、排水から除去する方法も知られており、還元剤として鉄粉などが用いられている。例えば、カラム状の槽内に鉄粒子を充填した層を形成し、この鉄粒子充填層に排水を通液して鉄粒子の表面に重金属を吸着させて除去する方法が知られている（特許文献１：特開平９−２６２５９２号公報）。
【０００４】
しかし、還元剤として鉄粉を用いる方法は、鉄粉表面に重金属が吸着すると表面反応が妨げられて急激に還元力が低下するため、短期間に鉄粉を入れ替える必要があり、メンテナンスの負担が大きいと云う問題がある。さらに、特に酸性条件下では水素ガスや２価鉄が発生するため後処理が必要となる。また、鉄粉を多量に用いるために充填層が格段に重くなり、装置構造の負担も大きい。
【特許文献１】特開平９−２６２５９２号公報
【発明の開示】
【発明が解決しようとする課題】
【０００５】
本発明は、従来の排水処理方法における上記問題を解決したものであり、沈澱が圧密化され、固液分離性が良く、かつ常温でフェライト処理が可能な経済性および処理効果に優れた水質浄化材とその製造方法を提供する。
【課題を解決するための手段】
【０００６】
本発明は以下の構成からなる水質浄化材に関する。
（１）グリーンラストと共に、鉄フェライトおよび還元性鉄水酸化物の少なくとも何れかを含む還元性の鉄系沈澱物からなることを特徴とする還元性水質浄化材。
（２）グリーンラストと共に、鉄フェライトおよび還元性鉄水酸化物の少なくとも何れかを含み、さらに貴金属を含有する還元性の鉄系沈澱物からなることを特徴とする還元性水質浄化材。
（３）上記(2)の還元性水質浄化材において、貴金属として金、銀、銅、ニッケル、コバルトの１種または２種以上を含有する還元性水質浄化材。
（４）全鉄に対する２価鉄の比〔Ｆｅ2+／全Ｆｅ〕が０.３以上である還元性の鉄系沈澱物からなる上記(1)〜上記(3)の何れかに記載する還元性水質浄化材。
（５）上記(1)〜上記(4)の何れかに記載する還元性鉄系沈澱物を水に分散したスラリーであって、その酸化還元電位がＡｇ/ＡｇＣｌ電極基準として−５００ｍＶ〜−８００ｍＶであり、スラリーのｐＨが７〜１１である還元性水質浄化材。
（６）排水等に含まれるセレン、銅、六価クロム、モリブデン、ホウ素、アンチモン、鉛、ヒ素、亜鉛、カドミウム、ニッケル、マンガン、フッ素、スズ、燐、コバルト等の重金属類、またはトリクロロエチレンやジクロロエチレンなどの有機塩素化合物の何れか１種または２種以上の除去に用いられる上記(1)〜上記(5)の何れかに記載する還元性水質浄化材。
【０００７】
また、本発明は以下の構成からなる水質浄化材の製造方法に関する。
（７）（イ）密閉混合槽において第一鉄塩含有水溶液にアルカリを添加して、アルカリ液性下で還元性鉄系沈澱物を生成させ、（ロ）この沈澱物スラリーを固液分離し、（ハ）分離した沈殿物を強アルカリ性に調整し、（ニ）この強アルカリ性沈澱物を上記密閉混合槽に戻し、第一鉄塩含有水溶液と混合してグリーンラストを主体とする沈澱物を生成させ、（ホ）沈殿物スラリーを密閉混合槽から抜き出し、固液分離して強アルカリ性化を経て再び密閉混合槽に戻す循環系の何れかの過程において、沈殿物スラリーと空気との接触面積を調整して鉄化合物の酸化を制御し、（ヘ）上記(ロ)から上記(ホ)の工程を繰り返すことによって、グリーンラストを主体とする還元性鉄系沈澱物からなる還元性水質浄化材を製造する方法。
（８）上記(7)の製造方法において、上記(イ)の工程でｐＨ８〜１１の液性下で鉄系沈澱物を生成させ、上記(ハ)の工程で沈殿物にアルカリを加えてｐＨ１１〜１３の強アルカリに調整し、全鉄に対する二価鉄の比（Ｆｅ2+／全Ｆｅ）が０.３以上、および酸化還元電位(Ag/AgCl電極基準)が−５００ｍＶ〜−８００ｍＶのグリーンラストを主体とする還元性鉄系沈澱物からなる還元性水質浄化材を製造する方法。
（９）（イ）水を不活性ガスで曝気して液中の酸素を除去し、（ロ）上記水に第一鉄塩と第二鉄塩を添加して、Ｆｅ2+／Ｆｅ3+＝２（モル比）の割合でＦｅ2+とＦｅ3+を含む水溶液にし、（ハ）この水溶液にアルカリを加え、水酸化物イオン／全Ｆｅ＝２（モル比）に調整し、（ニ）上記(イ)〜(ハ)の工程を密閉混合槽を用いた非酸化性雰囲気下で行い、（ホ）生成した沈澱物を密閉混合槽から抜き出して固液分離し、（ヘ）分離した沈殿物にアルカリを加えてｐＨ１１〜１３の強アルカリ性に調整し、（ト）この強アルカリ性沈澱物を密閉混合槽に戻して上記(ロ)の第一鉄塩水溶液に加え、非酸化性雰囲気下およびｐＨ８〜１１の液性下で沈殿物を生成させ、上記(ホ)〜(ト)の工程を空気界面との接触面積を調整しながら繰り返すことによって、全鉄に対する二価鉄の比（Ｆｅ2+／全Ｆｅ）が０.３以上、および酸化還元電位(Ag/AgCl電極基準)が−５００ｍＶ〜−８００ｍＶのグリーンラストを主体とする還元性鉄系沈澱物からなる還元性水質浄化材を製造する方法。
（１０）上記(7)〜上記(9)の何れかの製造方法において、密閉混合槽に、または密閉混合槽から抜き出した沈殿物スラリーないし沈殿物に、密閉雰囲気下で、貴金属塩類または貴金属微粒子を添加することによって、貴金属を含有し、グリーンラストを主体とする還元性鉄系沈澱物からなる還元性水質浄化材を製造する方法。
【０００８】
〔具体的な説明〕
本発明の水質浄化材は、グリーンラストと共に、鉄フェライトおよび還元性鉄水酸化物の何れか、またはこれらの二種以上の混合物である還元性の鉄系沈澱物からなることを特徴とする還元性水質浄化材であり、好ましくは、全鉄に対する２価鉄の比〔Ｆｅ2+／全Ｆｅ〕が０.３以上である還元性の鉄系沈澱物からなる還元性水質浄化材である。
【０００９】
グリーンラストは、第一鉄と第二鉄の水酸化物が層状をなす青緑色の物質であり、層間にアニオンを取り込んだ構造を有し、例えば次式（１）によって表される。
〔ＦｅII(6-x)ＦｅIIIx（ＯＨ）12〕x+〔Ａx/n・ｙＨ2Ｏ〕x-  …（１）
（０.９＜ｘ＜４.２、Ｆｅ2+/全Ｆｅ＝０.３〜０.８５）
（Ａ：アニオン、ＳＯ42-、Ｃｌ-など）
例えば、Ａ＝ＳＯ42-、ｘ＝２のとき、グリーンラスト(II)〔ＧＲ(II)〕と呼ばれる。グリーンラストは緩慢に酸化することによって鉄フェライト化する。
【００１０】
鉄フェライトは、マグネタイト（ＦｅIIＯＦｅIII2Ｏ3）を主体とするが、一部にＦｅ(II)またはＦｅ(III)が重金属と置換したものでもよい。本発明の還元性を有する鉄系沈澱物は、例えば、排水等に含まれる重金属イオンがグリーンラストに取り込まれ、重金属を一部に含んだ状態で鉄フェライト化したものを用いることができる。
【００１１】
還元性鉄水酸化物は、２価鉄の水酸化鉄(II)を主体とする沈澱であり、例えば、第一鉄塩溶液に非酸化性雰囲気下でアルカリを加えて沈澱を生成させることによって得ることができる。この水酸化鉄(II)は中性もしくはアルカリ性下で緩慢に酸化することによって次第にグリーンラストに変質する。
【００１２】
本発明の鉄系沈澱物は、還元力を有するように、該沈澱中の全鉄に対する２価鉄の比〔Ｆｅ2+／全Ｆｅ〕が少なくとも０.３以上のものが用いられる。鉄系沈澱物の２価鉄の比がこれより小さいと還元力が弱いので適当ではない。因みに、上記のとおり、グリーンラストまたはグリーンラストと鉄フェライトとの混合物では、上記２価鉄の比〔Ｆｅ2+／全Ｆｅ〕は０.３〜０.８５であり、２価鉄量の多いものほど還元力が強い。なお、グリーンラストは緩慢に酸化することによって鉄フェライト化するので、通常は、上記２価鉄の比は０.４〜０.６５、好ましくは０.５〜０.６であればよい。
【００１３】
本発明の水質浄化材は上記鉄系沈澱物からなる。この沈澱物を水に分散したスラリーの酸化還元電位は、Ａｇ/ＡｇＣｌ電極基準として−５００ｍＶ〜−８００ｍＶが好ましく、−６２０ｍＶ〜−６８０ｍＶがさらに好ましい。また、スラリーのｐＨは７〜１１が好ましく、ｐＨ９〜１０がさらに好ましい。酸化還元電位が上記範囲より高いと還元能力が落ちるため重金属類の除去効果が低下する。また、ｐＨが上記範囲より低いと２価鉄イオンが溶出して水質が悪化する。一方、ｐＨが上記範囲よりも高いと還元能力が落ちる。
【００１４】
本発明の水質浄化材は、グリーンラストと共に、鉄フェライトおよび鉄水酸化物の少なくとも何れかを含み、さらに貴金属粒子を含有する還元性の鉄系沈澱物を用いることができる。含有する貴金属としては、金、銀、銅、ニッケル、コバルトの１種または２種以上を用いることができる。
【００１５】
上記鉄系沈殿物が上記貴金属粒子を含有することによって、貴金属による触媒作用が加わり、水質浄化能力が大幅に向上する。具体的には、例えば、六価セレンを含む排水等を本発明の水質浄化材を接触させて、セレンを除去する場合、銅微粒子を含有した水質浄化材は、これを含有しないものに比べて、反応速度が１４０倍程度向上する。金、銀、ニッケル、コバルトを含有させた場合も同様の効果が得られる。
【００１６】
上記鉄系沈殿物に貴金属を含有させるには、この鉄系沈殿物を生成させる際に、密閉混合槽で生成した鉄系沈澱物スラリー、または、密閉混合槽から抜き出した鉄系沈殿物スラリー、あるいは固液分離した鉄系沈殿物に、貴金属塩類または貴金属微粒子を添加すれば良い。これらの貴金属塩類または貴金属微粒子は、鉄系沈殿物の酸化を避けるため、密閉して空気の侵入を防止した非酸化性雰囲気下で添加するのが好ましい。
【００１７】
貴金属塩類としては、塩化銅、塩化金、酢酸銀、塩化ニッケル、塩化コバルトなどを用いることができる。これらの貴金属塩類は非酸化性雰囲気下でイオン化し、沈殿物中に貴金属が析出する。
【００１８】
本発明の水質浄化材は次のようにして製造することができる。
（イ）密閉混合槽において、第一鉄塩含有水溶液にアルカリを添加して、アルカリ液性下で還元性鉄系沈澱物を生成させる。
（ロ）この沈澱物スラリーを固液分離する。
（ハ）分離した沈殿物にアルカリを添加して強アルカリ性に調整する。
（ニ）この強アルカリ性沈澱物を上記密閉混合槽に戻し、第一鉄塩含有水溶液と混合してグリーンラストを主体とする沈澱物を生成させる。
（ホ）沈殿物スラリーを密閉混合槽から抜き出し、固液分離して強アルカリ性化を経て密閉混合槽に戻す循環系の何れかの過程において沈殿物スラリーと空気との接触面積を調整して鉄化合物の酸化を制御する。
（ヘ）上記(ロ)から上記(ホ)の工程を繰り返して、鉄系沈殿物を濃縮する。
【００１９】
上記(イ)の工程において、例えば、第一鉄塩含有水溶液に水酸化カルシウム水溶液を添加して、密閉混合槽のｐＨを８〜１１、好ましくはｐＨ９.５〜１０.５に調整する。また、上記(ハ)の工程において、沈殿物に水酸化カルシウム水溶液を加えて、沈殿物をｐＨ１１〜１３の強アルカリ性に調整する。さらに、上記(ホ)の工程において、沈殿物スラリーと空気との接触面積を調整するには、例えば、分離した沈殿物にアルカリを添加する際に、開放型の槽を用い、このアルカリ添加槽の開口面積を調整すれば良い。
【００２０】
なお、密閉混合槽に代えて開放型の混合槽を用いた全体が開放型の反応系や、あるいは密閉型のアルカリ添加槽を用いた全体が空気との接触のない密閉型の反応系では、何れもグリーンラストを主体とする還元性鉄系沈殿物が十分に生成しないので、本発明の水質浄化材を得ることができない。
【００２１】
また、本発明の水質浄化材は次のように、２価鉄と３価鉄を含む水溶液を用いて製造することができる。
（イ）水（イオン交換水等）を不活性ガス（99.99％Ｎ2）で曝気して液中の酸素を除去する。
（ロ）上記水に、第一鉄塩（FeSO4・7H2O等）と第二鉄塩（Fe2(SO4)3等）を添加して、Ｆｅ2+／Ｆｅ3+＝２（モル比）の割合でＦｅ2+とＦｅ3+を含む水溶液にする。
（ハ）この水溶液にアルカリ(消石灰等)を加え、水酸化物イオン／全Ｆｅ＝２(モル比)に調整する。この結果、以下の反応式に示すようにグリーンラスト(II)が生成する。
４Ｆｅ2+＋２Ｆｅ3+＋１２ＯＨ-＋ＳＯ42-  →  Ｆｅ4Ｆｅ2(ＯＨ)12ＳＯ4
（ニ）上記(イ)〜(ハ)の工程を密閉混合槽を用いた非酸化性雰囲気下、例えば不活性ガス雰囲気下（99.99％Ｎ2等）で行う。
（ホ）生成した沈澱物スラリーを密閉混合槽から抜き出し、固液分離する。
（ヘ）分離した沈殿物にアルカリ(消石灰等)を加えてｐＨ１１〜１３の強アルカリ性に調整する。
（ト）この強アルカリ性沈澱物を密閉混合槽に戻して上記(ロ)の第一鉄塩水溶液に加え、非酸化性雰囲気下およびｐＨ８〜１１の液性下で沈殿物を生成させる。
（チ）上記(ホ)〜(ト)の工程を空気界面との接触面積を調整しながら繰り返して、鉄系沈殿物を濃縮する。
【００２２】
上記各製造方法によって、全鉄に対する二価鉄の比(Ｆｅ2+／全Ｆｅ)０.３以上であって酸化還元電位(Ag/AgCl電極基準)−５００ｍＶ〜−８００ｍＶ、好ましくは、全鉄に対する二価鉄の比(Ｆｅ2+／全Ｆｅ)０.４〜０.６５であって酸化還元電位(Ag/AgCl電極基準)−６２０ｍＶ〜−６８０ｍＶの、グリーンラストを主体とする還元性鉄系沈澱物からなる還元性水質浄化材を製造することができる。
【００２３】
上記製造方法において、鉄系沈殿物に貴金属を含有させるには、例えば、沈殿物スラリーが生成した密閉混合槽に、貴金属塩類または貴金属微粒子を添加すれば良い。この場合、ｐＨが高すぎると貴金属の水酸化物が生成するので、密閉混合槽において、沈殿物スラリーの生成が進行して槽内のｐＨがやや低下した段階（ｐＨ８前後）で、貴金属塩類または貴金属微粒子を添加するのが良い。また、貴金属塩類または貴金属微粒子の添加量は、貴金属イオン量が沈殿物スラリー１リットル当たり０.５〜１０mgとなる量であれば良い。
【００２４】
本発明の水質浄化材は、ｐＨ７〜１１の中性もしくはアルカリ性で使用するのが好ましく、ｐＨ９〜１０がさらに好ましい。本発明の水質浄化材を用いる場合、使用温度は制限されない。常温でも使用することができる。
【００２５】
本発明の水質浄化材と排水を中性もしくはアルカリ性下で十分に接触させる。接触の方法としては連続式でも回分式でもよく、装置の形式としては攪拌槽を用いて排水を槽内の澱物と接触させる方法、充填カラムに澱物を充填し排水と接触させる方法、流動床を用いて澱物を流動せしめ排水と接触させる方法等が可能である。必要に応じて、硫酸第一鉄、塩化第一鉄など２価の鉄系塩類を添加する。また、非酸化性雰囲気に調整することによって還元反応をさらに促進することができる。
【００２６】
本発明の水質浄化材は、排水等に含まれるセレン、銅、六価クロム、モリブデン、ホウ素、アンチモン、鉛、ヒ素、亜鉛、カドミウム、ニッケル、マンガン、フッ素、スズ、燐、コバルト等の重金属類、またはトリクロロエチレンやジクロロエチレンなどの有機塩素化合物の何れか１種または２種以上の除去に用いることができる。ここで、排水等とは、自然発生的または人為的に生じた各種の廃水や排水、流水等を含み、例えば、工場排水や生活排水、下水、海水、河川水、沼や湖池の水、地表の溜り水、河川等の堰止域の水、地下の流水や溜り水、暗渠の水などを云う。なお、本発明の説明において、これらの水を含めて排水等と云う場合がある。
【００２７】
本発明の水質浄化材を、重金属類を含有する排水等に接触することによって、排水等に含まれる重金属類は上記鉄系沈澱物に取り込まれて澱物化し、排水等から除去される。例えば、カドミウム、鉛、亜鉛、ニッケル、マンガンなどの重金属イオンは鉄と置換して沈澱物に取り込まれる。また６価セレンや６価クロムなどのオキシアニオンは、４価セレンや金属セレン、または３価クロムに還元され、水質浄化材の鉄系沈澱物に取り込まれる。さらに、セレンおよびクロム以外のオキシアニオン、たとえば５価ヒ素、３価ヒ素はいずれもグリーンラストの緩い層状構造に中に取り込まれて排水から除去される。
【００２８】
本発明の水質浄化材を用いる場合、セレン、クロム、トリクロロエチレン、ジクロロエチレンのように還元反応によって除去される物質が排水等に含まれる場合は、水質浄化剤と排水等を非酸化性雰囲気下で接触させることが好ましい。カドミウム、鉛、亜鉛、ニッケル、ヒ素等については浄化に還元反応を要さないため、水質浄化剤と排水等を開放された混合槽で接触させてもよい。
【００２９】
このように、排水を上記水質浄化材に接触することによって、排水中の重金属が上記鉄系沈澱物に取り込まれて排水から除去され、排水が浄化される。該水質浄化材を繰り返し使用し、重金属が溜まって水質浄化材の還元力が低下してきたら、槽内から水質浄化材を取り出して還元力の強い新しい水質浄化材に交換すれば良い。
【発明の効果】
【００３０】
本発明の水質浄化材は、排水等に含まれる重金属を澱物中に取り込むので、効果的に排水等から除去することができる。具体的には、例えば、セレン、カドミウム、クロム、鉛、亜鉛、銅、ニッケルの排水中の濃度を０.０１mg/L未満に低減することができ、さらに、ヒ素、アンチモンの排水中の濃度を０.００１mg/L未満に低減することができる。また、本発明の水質浄化材を使用する場合には、加熱する必要がなく、常温で排水等の重金属を取り込んで沈澱物の鉄フェライト化が進む。さらに、この鉄フェライト化によって圧密されたコンパクトな澱物が形成されるので脱水性が良く、従って澱物の後処理の負担が少なく、経済性および取扱性に優れる。なお、沈澱物はマグネタイトを主体とするため磁性を帯びており、分離した沈澱を磁石に吸着させて処理することができる。
【発明を実施するための最良の形態】
【００３１】
〔実施例１〕
水２Ｌに硫酸第一鉄をＦｅ(II)として６００mg/Lになるように添加して出発液とした。これに消石灰を添加してｐＨ９.０に調整し、沈澱物を生成させた。この沈澱物を固液分離して回収し、さらに消石灰を加えてｐＨ１２前後の強アルカリに調整した。この強アルカリ性澱物を、Ｆｅ(II)として６００mg/Lを含む硫酸第一鉄水溶液に加え、ｐＨ９.０に調整して攪拌しスラリーを調製した。生成した沈澱物を固液分離して濃縮澱物を得た。この澱物を上記硫酸第一鉄水溶液に加えて濃縮澱物を得る操作を、空気界面との接触面積を調整しながら２５回繰り返し、スラリー中の全鉄に対する二価鉄の比（Ｆｅ2+／全Ｆｅ）を０.４〜０.６５に、および酸化還元電位(Ag/AgCl電極基準)を−６２０mV〜−６８０mVにした。この結果、固液濃度１４０ｇ/Lの濃縮澱物スラリー０.３８Ｌを得た。この濃縮澱物に、表１に示す金属イオンを含む模擬排水２.０Ｌを接触させ、密閉混合槽中で２時間攪拌した後に固液分離し、液中の金属イオン濃度を測定した。この結果を表１に示す。
【００３２】
表１に示すように、本発明の水質浄化材によって処理した排水の重金属イオンは大幅に低減されている。具体的には、セレン、カドミウム、クロム、鉛、亜鉛、銅、ニッケルの排水中の濃度は何れも０.０１mg/L未満に低減され、ヒ素、アンチモンの排水中の濃度は０.００１mg/L未満に低減されている。また、モリブデン、ホウ素、マンガン、フッ素の濃度も大幅に低減される。
【００３３】
【表１】
2006289338.tif 000003
【００３４】
〔実施例２〕
不活性雰囲気下で以下の操作を行い澱物を作成した。不活性ガスで曝気した水２Ｌに硫酸第一鉄と硫酸第二鉄を加え、Ｆｅ(II)が４００mg/L・Ｆｅ(III)が２００mg/Lになるようにした。次いで、これにＮａＯＨを加え、水酸化物イオン/全Ｆｅ＝２（モル比）に調整した。その結果生成した沈澱物を固液分離して回収した。
上記工程で作成した澱物を出発物質にして、澱物を硫酸第一鉄水溶液に加えて濃縮澱物を得る操作を繰り返した。まず澱物にＮａＯＨを加えｐＨ１２前後の強アルカリにした。この強アルカリ性澱物をＦｅ(II)として６００mg/Lを含む硫酸第一鉄水溶液に加え、ｐＨ９.０に調整して攪拌し、スラリーを調製した。生成した沈澱物を固液分離して濃縮澱物を得た。この澱物を強アルカリ性にしてから上記硫酸第一鉄水溶液に加えて濃縮澱物を得る操作を空気界面との接触面積を調整しながら２５回繰り返し、スラリー中の全鉄に対する二価鉄の比（Ｆｅ2+／全Ｆｅ）を０.４〜０.６５に、および酸化還元電位(Ag/AgCl電極基準)を−６２０mV〜−６８０mVにした。この結果、固液濃度１４０ｇ/Lの濃縮澱物スラリー０.３８Ｌを得た。この濃縮澱物に、表１に示す金属イオンを含む模擬排水２.０Ｌを接触させ、密閉混合槽中で２時間攪拌した後に固液分離し、液中の金属イオン濃度を測定した。その結果は実施例１と同様であった。
【００３５】
〔実施例３〕
実施例１と同様にして濃縮沈殿物を得る際に、図１に示す製造工程に従って、密閉混合槽に塩化銅水溶液を、銅イオン量が沈殿物スラリー１Ｌ当たり１mgになるように添加し、銅１０８mg/L、Ｆｅ3+２４０００mg/L、Ｆｅ2+２４０００mg/Lを含む水質浄化材を製造した。密閉混合槽中で、この水質浄化材０.３８Ｌに、六価セレン２mg/Lを含む水２.０Ｌを接触させて、セレンを除去した。この結果を図２に示した。また、銅を含有しない以外は同様の濃縮沈殿物からなる水質浄化材を用い、密閉混合槽中で同様のセレン含有水を接触させてセレンを除去した。この結果を対比して図２に示す。
図２に示すように、銅を含有する水質浄化材は、セレン含有水が接触した直後からセレン濃度が急激に減少し、０.１時間後にはほぼ全量のセレンが除去され、銅を含有しない水質浄化材に比べて反応速度が約１４０倍向上している。
【００３６】
〔実施例４〕
実施例３において、塩化銅に代えて、塩化金、酢酸銀、塩化ニッケル、塩化コバルトを用い、これらの金属を含有する濃縮沈殿物からなる水質浄化材を製造した。この水質浄化材を用い、実施例３と同様にしてセレン含有水からセレンを除去した。この結果を表２に示した。上記金属を含有する水質浄化材は、セレン除去速度が格段に向上している。
【００３７】
【表２】
2006289338.tif 000004
【図面の簡単な説明】
【００３８】
【図１】本発明の水質浄化材の製造方法を示す工程図
【図２】本発明の水質浄化材を用いたセレン除去効果を示すグラフ
【図１】
2006289338.tif 000005
【図２】
2006289338.tif 000006
【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
グリーンラストと共に、鉄フェライトおよび還元性鉄水酸化物の少なくとも何れかを含む還元性の鉄系沈澱物からなり、該鉄系沈殿物の全鉄に対する２価鉄の比〔Ｆｅ2+／全Ｆｅ〕が０.３以上であることを特徴とする還元性水質浄化材。
【請求項２】
鉄系沈殿物の全鉄に対する２価鉄の比〔Ｆｅ2+／全Ｆｅ〕が０.４〜０.６５であることを特徴とする請求項１に記載する還元性水質浄化材。
【請求項３】
グリーンラストと共に、鉄フェライトおよび還元性鉄水酸化物の少なくとも何れかを含み、さらに貴金属を含有する還元性の鉄系沈澱物からなる請求項１または請求項２に記載する還元性水質浄化材。
【請求項４】
請求項３の還元性水質浄化材において、貴金属として金、銀、銅、ニッケル、コバルトの１種または２種以上を含有する還元性水質浄化材。
【請求項５】
請求項１〜請求項４の何れかに記載する還元性鉄系沈澱物を水に分散したスラリーであって、その酸化還元電位がＡｇ/ＡｇＣｌ電極基準として−５００ｍＶ〜−８００ｍＶであり、スラリーのｐＨが７〜１１である還元性水質浄化材。
【請求項６】
排水等に含まれるセレン、銅、六価クロム、モリブデン、ホウ素、アンチモン、鉛、ヒ素、亜鉛、カドミウム、ニッケル、マンガン、フッ素、スズ、燐、コバルト等の重金属類、またはトリクロロエチレンやジクロロエチレンなどの有機塩素化合物の何れか１種または２種以上の除去に用いられる請求項１〜請求項５の何れかに記載する還元性水質浄化材。
【請求項７】
（イ）密閉混合槽において第一鉄塩含有水溶液にアルカリを添加して、アルカリ液性下で還元性鉄系沈澱物を生成させ、（ロ）この沈澱物スラリーを固液分離し、（ハ）分離した沈殿物を強アルカリ性に調整し、（ニ）この強アルカリ性沈澱物を上記密閉混合槽に戻し、第一鉄塩含有水溶液と混合してグリーンラストを主体とする沈澱物を生成させ、（ホ）沈殿物スラリーを密閉混合槽から抜き出し、固液分離して強アルカリ性化を経て再び密閉混合槽に戻す循環系の何れかの過程において、沈殿物スラリーと空気との接触面積を調整して鉄化合物の酸化を制御し、（ヘ）上記(ロ)から上記(ホ)の工程を繰り返すことによってグリーンラストを主体とする還元性鉄系沈澱物からなる還元性水質浄化材を製造する方法。
【請求項８】
請求項７の製造方法において、上記(イ)の工程でｐＨ８〜１１の液性下で鉄系沈澱物を生成させ、上記(ハ)の工程で沈殿物にアルカリを加えてｐＨ１１〜１３の強アルカリに調整し、全鉄に対する二価鉄の比（Ｆｅ2+／全Ｆｅ）が０.３以上、および酸化還元電位(Ag/AgCl電極基準)が−５００ｍＶ〜−８００ｍＶのグリーンラストを主体とする還元性鉄系沈澱物からなる還元性水質浄化材を製造する方法。
【請求項９】
（イ）水を不活性ガスで曝気して液中の酸素を除去し、（ロ）上記水に第一鉄塩と第二鉄塩を添加して、Ｆｅ2+／Ｆｅ3+＝２（モル比）の割合でＦｅ2+とＦｅ3+を含む水溶液にし、（ハ）この水溶液にアルカリを加え、水酸化物イオン／全Ｆｅ＝２（モル比）に調整し、（ニ）上記(イ)〜(ハ)の工程を密閉混合槽を用いた非酸化性雰囲気下で行い、（ホ）生成した沈澱物を密閉混合槽から抜き出して固液分離し、（ヘ）分離した沈殿物にアルカリを加えてｐＨ１１〜１３の強アルカリ性に調整し、（ト）この強アルカリ性沈澱物を密閉混合槽に戻して上記(ロ)の第一鉄塩水溶液に加え、非酸化性雰囲気下およびｐＨ８〜１１の液性下で沈殿物を生成させ、上記(ホ)〜(ト)の工程を空気界面との接触面積を調整しながら繰り返すことによって、全鉄に対する二価鉄の比（Ｆｅ2+／全Ｆｅ）が０.３以上、および酸化還元電位(Ag/AgCl電極基準)が−５００ｍＶ〜−８００ｍＶのグリーンラストを主体とする還元性鉄系沈澱物からなる還元性水質浄化材を製造する方法。
【請求項１０】
請求項７〜請求項９の何れかの製造方法において、密閉混合槽に、または密閉混合槽から抜き出した沈殿物スラリーないし沈殿物に、密閉雰囲気下で、貴金属塩類または貴金属微粒子を添加することによって、貴金属を含有し、グリーンラストを主体とする還元性鉄系沈澱物からなる還元性水質浄化材を製造する方法。
【手続補正２】
【補正対象書類名】明細書
【補正対象項目名】０００６
【補正方法】変更
【補正の内容】
【０００６】
本発明は以下の構成からなる水質浄化材に関する。
（１）グリーンラストと共に、鉄フェライトおよび還元性鉄水酸化物の少なくとも何れかを含む還元性の鉄系沈澱物からなり、該鉄系沈殿物の全鉄に対する２価鉄の比〔Ｆｅ2+／全Ｆｅ〕が０.３以上であることを特徴とする還元性水質浄化材。
（２）鉄系沈殿物の全鉄に対する２価鉄の比〔Ｆｅ2+／全Ｆｅ〕が０.４〜０.６５であることを特徴とする上記(１)に記載する還元性水質浄化材。
（３）グリーンラストと共に、鉄フェライトおよび還元性鉄水酸化物の少なくとも何れかを含み、さらに貴金属を含有する還元性の鉄系沈澱物からなる上記(１)または上記(２)に記載する還元性水質浄化材。
（４）上記(３)の還元性水質浄化材において、貴金属として金、銀、銅、ニッケル、コバルトの１種または２種以上を含有する還元性水質浄化材。
（５）上記(１)〜上記(４)の何れかに記載する還元性鉄系沈澱物を水に分散したスラリーであって、その酸化還元電位がＡｇ/ＡｇＣｌ電極基準として−５００ｍＶ〜−８００ｍＶであり、スラリーのｐＨが７〜１１である還元性水質浄化材。
（６）排水等に含まれるセレン、銅、六価クロム、モリブデン、ホウ素、アンチモン、鉛、ヒ素、亜鉛、カドミウム、ニッケル、マンガン、フッ素、スズ、燐、コバルト等の重金属類、またはトリクロロエチレンやジクロロエチレンなどの有機塩素化合物の何れか１種または２種以上の除去に用いられる上記(１)〜上記(５)の何れかに記載する還元性水質浄化材。